(57)【特許請求の範囲】
【請求項１】
エチレン−ビニルアルコール共重合体（Ａ）、ハロゲン原子を含有するポリオレフィン（Ｂ）及びハロゲン捕捉剤（Ｃ）を含有し、
ハロゲン捕捉剤（Ｃ）が交換性イオンを有する層状無機化合物であり、
エチレン−ビニルアルコール共重合体（Ａ）に対するポリオレフィン（Ｂ）の質量比（Ｂ／Ａ）が５／９５〜４５／５５であり、
エチレン−ビニルアルコール共重合体（Ａ）及びポリオレフィン（Ｂ）の総量１００質量部に対して、ハロゲン捕捉剤（Ｃ）を０．０１〜１質量部含有する、樹脂組成物。
【請求項２】
前記層状無機化合物がハイドロタルサイトである、請求項１に記載の樹脂組成物。
【請求項３】
ポリオレフィン（Ｂ）に含有されるハロゲン原子が塩素原子である、請求項１又は２に記載の樹脂組成物。
【請求項４】
エチレン−ビニルアルコール共重合体（Ａ）とポリオレフィン（Ｂ）の総量１００質量部に対し、カルボン酸金属塩（Ｄ）を０．０００５〜０．３質量部含む、請求項１〜３のいずれかに記載の樹脂組成物。
【請求項５】
請求項１〜４のいずれかに記載の樹脂組成物からなる層を有する積層体。
【請求項６】
さらに、熱可塑性樹脂からなる層を有する、請求項５に記載の積層体。
【請求項７】
樹脂組成物からなる層及び熱可塑性樹脂からなる層を有する積層体であって、
前記樹脂組成物が、エチレン−ビニルアルコール共重合体（Ａ）、ハロゲン原子を含有するポリオレフィン（Ｂ）及びハロゲン捕捉剤（Ｃ）を含有し、
エチレン−ビニルアルコール共重合体（Ａ）に対するポリオレフィン（Ｂ）の質量比（Ｂ／Ａ）が５／９５〜４５／５５であり、
エチレン−ビニルアルコール共重合体（Ａ）及びポリオレフィン（Ｂ）の総量１００質量部に対して、ハロゲン捕捉剤（Ｃ）を０．０１〜１質量部含有するものであり、
前記熱可塑性樹脂がポリエチレン、ポリプロピレン、ポリスチレン及びポリエチレンテレフタレートからなる群より選ばれる少なくとも一種である、積層体。
【請求項８】
請求項５〜７のいずれかに記載の積層体からなるブロー成形容器。
【請求項９】
請求項５〜７のいずれかに記載の積層体からなる熱成形容器。
【請求項１０】
請求項５〜７のいずれかに記載の積層体からなるインフレーションフィルム。
【発明の詳細な説明】
【技術分野】
【０００１】
本発明は、エチレン−ビニルアルコール共重合体を含む樹脂組成物、積層体及び成形品に関する。
【背景技術】
【０００２】
エチレン−ビニルアルコール共重合体は、優れたガスバリア性を有し、しかも、塩化ビニル樹脂のように焼却処分時に有害なガスを発生することもない。そのため、エチレン−ビニルアルコール共重合体は、飲食品用包装、容器用パッキング、医療用輸液バッグ、タイヤ用チューブ、靴用クッションなどとして、広く用いられている。しかしながら、エチレン−ビニルアルコール共重合体は比較的硬い樹脂であるため、用途によっては柔軟性が不十分となる場合があった。
【０００３】
ところで、エチレン−ビニルアルコール共重合体に他の樹脂を含有させて様々な機能を付与する方法が知られており、エチレン−ビニルアルコール共重合体と他の樹脂を含有する種々の樹脂組成物が報告されている。
【０００４】
特許文献１及び２には、主としてビニル芳香族モノマー単位からなる重合体ブロックと、主としてイソブチレン単位からなる重合体ブロックとを有するブロック共重合体、およびエチレン−ビニルアルコール系共重合体を含有する重合体組成物が記載されている。そして、これらの重合体組成物は、柔軟性およびゴム弾性に優れるとともに、ガスバリア性にも優れていると記載されている。しかしながら、特許文献１及び２に記載された重合体組成物を長期間にわたって製造した場合、重合体が架橋して製造が困難になり、当該重合体組成物を安定して生産することが難しかった。また、当該重合体組成物は、用途によっては耐薬品性が不十分である場合があった。
【先行技術文献】
【特許文献】
【０００５】
【特許文献１】特開平１０−１５７９号公報
【特許文献２】特開平１０−１１００８６号公報
【発明の概要】
【発明が解決しようとする課題】
【０００６】
本発明は上記課題を解決するためになされたものであり、ガスバリア性、耐薬品性及び柔軟性に優れ、なおかつ長期間にわたって安定に製造できる樹脂組成物を提供することを目的とする。また、当該樹脂組成物を用いた積層体及び成形品を提供することを目的とする。
【課題を解決するための手段】
【０００７】
上記課題は、エチレン−ビニルアルコール共重合体（Ａ）（以下、「エチレン−ビニルアルコール共重合体」を「ＥＶＯＨ」と称することがある）、ハロゲン原子を含有するポリオレフィン（Ｂ）及びハロゲン捕捉剤（Ｃ）を含有し、エチレン−ビニルアルコール共重合体（Ａ）に対するポリオレフィン（Ｂ）の質量比（Ｂ／Ａ）が５／９５〜４５／５５であり、エチレン−ビニルアルコール共重合体（Ａ）及びポリオレフィン（Ｂ）の総量１００質量部に対して、ハロゲン捕捉剤（Ｃ）を０．０１〜１質量部含有する、樹脂組成物を提供することによって解決される。
【０００８】
ここで、ハロゲン捕捉剤（Ｃ）が交換性イオンを有する層状無機化合物であることが好適であり、当該層状無機化合物がハイドロタルサイトであることがより好適である。ポリオレフィン（Ｂ）に含有されるハロゲン原子が塩素原子であることも好適である。
【０００９】
前記樹脂組成物が、エチレン−ビニルアルコール共重合体（Ａ）とポリオレフィン（Ｂ）の総量１００質量部に対し、カルボン酸金属塩（Ｄ）を０．０００５〜０．３質量部含むことが好適である。
【００１０】
前記樹脂組成物からなる層を有する積層体が本発明の好適な実施態様である。当該積層体が、さらに、熱可塑性樹脂からなる層を有することが好適である。ここで、当該熱可塑性樹脂がポリエチレン、ポリプロピレン、ポリスチレン及びポリエチレンテレフタレートからなる群より選ばれる少なくとも一種であることが好適である。前記積層体からなるブロー成形容器が本発明のより好適な実施態様である。前記積層体からなる熱成形容器も本発明のより好適な実施態様である。前記積層体からなるインフレーションフィルムも本発明のより好適な実施態様である。
【発明の効果】
【００１１】
本発明の樹脂組成物は、ガスバリア性、耐薬品性及び柔軟性に優れ、なおかつ長期間にわたって製造した場合でも樹脂の架橋が防止されるため、安定に製造できる。当該樹脂組成物を用いた積層体及び成形品は、ガスバリア性、耐薬品性及び柔軟性に優れ、しかも良好な外観（フィッシュアイの少ない外観）を有する。
【発明を実施するための形態】
【００１２】
本発明の樹脂組成物は、エチレン−ビニルアルコール共重合体（Ａ）、ハロゲン原子を含有するポリオレフィン（Ｂ）及びハロゲン捕捉剤（Ｃ）を含有し、エチレン−ビニルアルコール共重合体（Ａ）に対するポリオレフィン（Ｂ）の質量比（Ｂ／Ａ）が５／９５〜４５／５５であり、エチレン−ビニルアルコール共重合体（Ａ）及びポリオレフィン（Ｂ）の総量１００質量部に対して、ハロゲン捕捉剤（Ｃ）を０．０１〜１質量部含有するものである。
【００１３】
本発明の樹脂組成物に含有されるＥＶＯＨ（Ａ）は、主としてエチレン単位とビニルアルコール単位とからなる共重合体であり、エチレン−ビニルエステル共重合体中のビニルエステル単位をけん化して得られるものである。本発明において使用されるＥＶＯＨ（Ａ）は特に限定されず、溶融成形用途で使用される公知のものを用いることができる。ＥＶＯＨ（Ａ）は、単独で用いることもできるし、２種以上を混合して用いることもできる。
【００１４】
ＥＶＯＨ（Ａ）のエチレン単位の含有量の下限としては、２０モル％が好ましく、２４モル％がより好ましい。上記の下限を下回る場合には、得られる樹脂組成物の溶融成形性が低下するおそれがある。一方、ＥＶＯＨ（Ａ）のエチレン単位の含有量の上限として６５モル％が好ましく、６０モル％がより好ましく、４８モル％がさらに好ましい。上記の上限を超える場合には、得られる樹脂組成物のガスバリア性が低下するおそれがある。
【００１５】
ＥＶＯＨ（Ａ）のケン化度は、特に限定されないが、得られる樹脂組成物のガスバリア性を維持する観点から、９０モル％以上であることが好ましく、９５モル％以上であることがより好ましく、９９モル％以上であることがさらに好ましい。
【００１６】
ＥＶＯＨ（Ａ）のメルトフローレート（温度２１０℃、荷重２１６０ｇの条件下で、ＡＳＴＭ  Ｄ１２３８に記載の方法で測定、以下、「メルトフローレート」を「ＭＦＲ」と称することがある）は、下限としては０．５ｇ／１０分であることが好ましく、１．０ｇ／１０分がより好ましく、２．０ｇ／１０分がさらに好ましい。一方、ＭＦＲの上限としては、１００ｇ／１０分が好ましく、５０ｇ／１０分がより好ましく、２５ｇ／１０分がさらに好ましい。ＭＦＲが上記の範囲の場合には、得られる樹脂組成物の成形性や加工性が向上する。
【００１７】
ＥＶＯＨ（Ａ）は、エチレン単位、ビニルアルコール単位及びビニルエステル単位に加えて、他の構成単位を有していてもよい。他の構成単位としては、ビニルトリメトキシシラン、ビニルトリエトキシシラン、ビニルトリ（β−メトキシ−エトキシ）シラン、γ−メタクリルオキシプロピルメトキシシランなどのビニルシラン化合物から誘導される単位が挙げられる。これらのなかでも、ビニルトリメトキシシラン又はビニルトリエトキシシランから誘導される単位が好ましい。さらに、ＥＶＯＨ（Ａ）は、本発明の目的が阻害されない範囲で、プロピレン、ブチレンなどのオレフィン；（メタ）アクリル酸、（メタ）アクリル酸メチルなどの不飽和カルボン酸又はそのエステル；Ｎ−ビニルピロリドンなどのビニルピロリドンから誘導される単位を有していてもよい。エチレン単位、ビニルアルコール単位及びビニルエステル単位以外の単位の含有量は、全構成単位に対して１０モル％以下が好ましく、５モル％以下がより好ましい。
【００１８】
ＥＶＯＨ（Ａ）の製造方法としては、例えば、公知の方法に従って、エチレン−ビニルエステル共重合体を製造し、次いで、これをケン化することによってＥＶＯＨ（Ａ）を製造することができる。エチレン−ビニルエステル共重合体は、例えば、エチレンとビニルエステルとを、メタノール、ｔ−ブチルアルコール、ジメチルスルホキシド等の有機溶媒中、加圧下に、過酸化ベンゾイル、アゾビスイソブチロニトリル等のラジカル重合開始剤を用いて重合させることによって得られる。原料のビニルエステルとしては、酢酸ビニル、プロピオン酸ビニル、ピバリン酸ビニルなどを使用することができるが、これらの中でも酢酸ビニルが好ましい。エチレン−ビニルエステル共重合体のケン化には、酸触媒またはアルカリ触媒を使用することができる。
【００１９】
本発明の樹脂組成物に含有されるハロゲン原子を含有するポリオレフィン（Ｂ）は、ハロゲン原子を含有するポリオレフィンであれば特に限定されない。ポリオレフィン（Ｂ）は、単独で用いることもできるし、２種以上を混合して用いることもできる。ポリオレフィン（Ｂ）に含有されるハロゲン原子は特に限定されないが、塩素原子及び臭素原子が好ましく、前者がより好ましい。ポリオレフィン（Ｂ）中のハロゲン原子の含有量の下限は、０．１質量％が好ましい。ハロゲン原子の含有量の下限が上記の下限未満の場合には、樹脂組成物の耐薬品性が低下するおそれがある。一方、ポリオレフィン（Ｂ）中のハロゲン原子の含有量の上限は５０質量％が好ましい。ポリオレフィン（Ｂ）中のハロゲン原子は、イオンクロマトグラフを用いて分析することができる。
【００２０】
ポリオレフィン（Ｂ）として、ハロゲン化ポリオレフィンが好ましい。前記ハロゲン化ポリオレフィンとして、高密度ポリエチレン、中密度ポリエチレン、低密度ポリエチレン、直鎖状低密度ポリエチレン等のポリエチレン；エチレンと１−ブテン、１−ヘキセン、４−メチル−１−ペンテンなどのα−オレフィン類を共重合したエチレン系共重合体；ポリプロピレン（ホモポリプロピレン、ランダムポリプロピレン、ブロックポリプロピレンなど）；プロピレンとエチレン、１−ブテン、１−ヘキセン、４−メチル−１−ペンテンなどのα−オレフィン類を共重合したプロピレン系共重合体；ポリ（１−ブテン）；ポリ（４−メチル−１−ペンテン）又は上述のポリオレフィンに無水マレイン酸を作用させた変性ポリオレフィンなどをハロゲン化したものが挙げられる。なかでも、ハロゲン化ポリオレフィンとして、ハロゲン化ポリエチレンが好ましい。また、ポリオレフィン（Ｂ）として用いられるハロゲン化ポリオレフィンが、塩素化ポリオレフィン、臭素化ポリオレフィン、クロロスルホン化ポリオレフィンであることが好ましい。
【００２１】
ポリオレフィン（Ｂ）のＭＦＲ（温度１８０℃、荷重２１．６ｋｇの条件下に、ＪＩＳ  Ｋ７２１０に記載の方法で測定）の下限は、０．１ｇ／１０分が好ましく、０．２ｇ／１０分がより好ましく、０．８ｇ／１０分がさらに好ましい。一方、ポリオレフィン（Ｂ）のＭＦＲの上限は、１００ｇ／１０分が好ましく、９０ｇ／１０分がより好ましく、７０ｇ／１０分がさらに好ましい。ＭＦＲが上記の範囲の場合には、得られる樹脂組成物の成形性や加工性が向上する。
【００２２】
ポリオレフィン（Ｂ）は、公知の方法に従って製造方法することができる。例えば、塩素化ポリオレフィンの製造方法として、ポリオレフィン粉末を水性溶媒に懸濁させた後、得られた懸濁液中に塩素ガスを吹込むことにより、ポリオレフィンの塩素化を行う方法が挙げられる。このとき用いられるポリオレフィン粉末の平均粒子径は、通常、１００〜１０００μｍであり、反応温度は、通常、８０〜１５０℃である。また、クロロスルホン化ポリオレフィンの製造方法として、ラジカル発生剤の存在下、溶剤中でポリオレフィンを、塩素及び亜硫酸ガスと反応させることにより、ポリオレフィンの塩素化及びクロロスルホン化を行う方法等が挙げられる。このとき用いられる溶剤としては、トリクロロエチレン、四塩化炭素等が挙げられ、ラジカル発生剤としては、アゾビスイソブチロニトリル等のアゾ系化合物等が挙げられる。また、このときの反応は、通常、４０〜１５０℃、０〜１ＭＰａの条件下で行われる。
【００２３】
本発明の樹脂組成物における、ＥＶＯＨ（Ａ）に対するポリオレフィン（Ｂ）の質量比（Ｂ／Ａ）の下限は５／９５であることが必要であり、１０／９０が好ましく、１５／８５がより好ましい。質量比（Ｂ／Ａ）が上記の下限未満の場合には、樹脂組成物の柔軟性が低下する。一方、質量比（Ｂ／Ａ）の上限は４５／５５であることが必要であり、４０／６０が好ましく、３５／６５がより好ましい。質量比（Ｂ／Ａ）が上記の上限を超える場合には、樹脂組成物を長期間にわたって製造した際に樹脂が急速に架橋する。また、樹脂組成物のガスバリア性が低下する上に、得られる成形品中のフィッシュアイ数が増加する。
【００２４】
本発明の樹脂組成物に含有されるハロゲン捕捉剤（Ｃ）は、ハロゲン捕捉能を有するものであればよく、例えば、交換性イオンを有する層状無機化合物；酸化マグネシウム、水酸化カルシウム、水酸化マグネシウム及び炭酸カルシウムなどのアルカリ土類金属化合物；酸化亜鉛；炭酸リチウムなどが挙げられる。
【００２５】
なかでも、ハロゲン捕捉剤（Ｃ）が交換性イオンを有する層状無機化合物であることが好ましい。層状無機化合物中の層間に存在するイオンがハロゲンイオンと交換されることにより、当該ハロゲンイオンが層状無機化合物に取り込まれる。前記層状無機化合物として、例えば、粘土鉱物；層状ポリ珪酸；層状珪酸塩；層状複水酸化物；層状リン酸塩；チタン・ニオブ酸塩、六ニオブ酸塩及びモリブデン酸塩等の層状遷移金属酸素酸塩；層状マンガン酸化物；層状コバルト酸化物等を挙げることができ、なかでも粘土鉱物が好ましい。
【００２６】
前記粘土鉱物として、例えば、ハイドロタルサイト、ゼオライト、雲母、バーミキュライト、モンモリロナイト、バイデライト、サポナイト、ヘクトライト及びスチーブンサイトが挙げられる。粘土鉱物は、合成粘土であっても天然粘土であってもよい。なかでも、前記粘土鉱物として、ハイドロタルサイト及びゼオライトが好ましく、前者がより好ましい。ハイドロタルサイトとして、下記の一般式(Ｉ)で示されるものなど、ゼオライトとして下記式(II)で示されるものなどがそれぞれ挙げられる。
【００２７】
Mg1-aAla(OH)2(CO3)a/2・ｘH2O                (Ｉ)
Na2O・Al2O3・2SiO2・ｙH2O                 (II)
(式Ｉ及びII中、ｘは０〜５の数、ａは０＜ａ≦０．５を満たす数、ｙは０〜６の数を示す。)
【００２８】
本発明の樹脂組成物におけるハロゲン捕捉剤（Ｃ）の含有量の下限は、ＥＶＯＨ（Ａ）及びポリオレフィン（Ｂ）の総量１００質量部に対して、０．０１質量部であることが必要であり、０．０２５質量部であることが好ましい。ハロゲン捕捉剤（Ｃ）の含有量が上記の下限未満の場合には、樹脂組成物を長期間にわたって製造した場合に樹脂が急速に架橋する。一方、ハロゲン捕捉剤（Ｃ）の含有量の上限は、ＥＶＯＨ（Ａ）及びポリオレフィン（Ｂ）の総量１００質量部に対して、１質量部であることが必要であり、０．８質量部であることが好ましい。ハロゲン捕捉剤（Ｃ）の含有量が上記の上限を超えると、得られる成形品におけるフィッシュアイ数が増加して外観が損なわれる。
【００２９】
以上に説明したハロゲン捕捉剤（Ｃ）を含有することが本発明の樹脂組成物の大きな特徴である。本発明者が、ＥＶＯＨ（Ａ）とポリオレフィン（Ｂ）とを溶融混練した際に生じる急速な架橋反応の原因について検討した結果、ポリオレフィン（Ｂ）に含有されるハロゲン原子が原因であることを突き止めた。ＥＶＯＨ（Ａ）とポリオレフィン（Ｂ）とを溶融混練して樹脂組成物を製造する際に、ポリオレフィン（Ｂ）中のハロゲン原子が脱離してハロゲン化水素などが副生し、このような副生物によりＥＶＯＨ（Ａ）とポリオレフィン（Ｂ）との架橋反応が加速するものと考えられる。そして、本発明者は、ハロゲン捕捉剤（Ｃ）を所定量含有させることにより、フィッシュアイが増加することなく、ＥＶＯＨ（Ａ）とポリオレフィン（Ｂ）との架橋が抑制されることを見出した。従来、ＥＶＯＨにハロゲン捕捉剤を添加するとフィッシュアイが増加して得られる成形品の外観が損なわれるとされており、ハロゲン捕捉剤をＥＶＯＨに添加することはなかった。上記のようなハロゲン捕捉剤（Ｃ）の効果は、本発明者の検討の結果、初めて見出されたものである。
【００３０】
本発明の樹脂組成物における、ＥＶＯＨ（Ａ）、ポリオレフィン（Ｂ）及びハロゲン捕捉剤（Ｃ）の合計量は、５０質量％以上が好ましく、８０質量％以上がより好ましく、９５質量％以上がさらに好ましい。
【００３１】
本発明の樹脂組成物は、ＥＶＯＨ（Ａ）とポリオレフィン（Ｂ）の総量１００質量部に対し、さらに、カルボン酸金属塩（Ｄ）を含むことが好ましい。カルボン酸金属塩（Ｄ）の含有量の下限としては、０．０００５質量部が好ましく、０．００１質量部がより好ましい。カルボン酸金属塩（Ｄ）の含有量が上記の下限以上であることで、樹脂組成物中のハロゲン捕捉剤（Ｃ）の含有量が少なかったとしても、ＥＶＯＨ（Ａ）とポリオレフィン（Ｂ）との急激な架橋をさらに抑制できる。また、カルボン酸金属塩（Ｄ）の含有量の上限としては０．３質量部が好ましく、０．１質量部がより好ましい。カルボン酸金属塩（Ｄ）の含有量が上記の上限以下であることでフィルムとしたときに、カルボン酸金属塩（Ｄ）由来のフィッシュアイが少なくなる。カルボン酸金属塩（Ｄ）を構成するカルボン酸としては、炭素数１〜３０のカルボン酸が好適であり、具体的には、酢酸、ステアリン酸、ラウリン酸、モンタン酸、ベヘン酸、オクチル酸、セバシン酸、リシノール酸、ミリスチン酸、パルミチン酸等が挙げられ、なかでも、酢酸及びステアリン酸が特に好適である。カルボン酸金属塩（Ｄ）を構成する金属としては、アルカリ土類金属が好適であり、具体的には、マグネシウム及びカルシウム等が挙げられる。
【００３２】
本発明の樹脂組成物は、熱安定性や粘度調整の観点でカルボン酸金属塩（Ｄ）以外の金属塩や酸等の化合物を含有していてもよい。このような化合物としては、カルボン酸、リン酸化合物及びホウ素化合物などであり、具体的な例としては次のようなものが挙げられる。なお、これらの化合物は、あらかじめＥＶＯＨ（Ａ）又はポリオレフィン（Ｂ）に含まれていても構わない。
カルボン酸：シュウ酸、コハク酸、安息香酸、クエン酸、酢酸、乳酸等
リン酸化合物：リン酸、亜リン酸等の各種の酸やその塩等
ホウ素化合物：ホウ酸類、ホウ酸エステル、ホウ酸塩、水素化ホウ素類等
【００３３】
また、前記樹脂組成物は、本発明の効果を阻害しない範囲であれば、上記以外の各種添加剤を含有していてもよい。このような添加剤の例としては、酸化防止剤、可塑剤、紫外線吸収剤、帯電防止剤、滑剤、着色剤、フィラー、造核剤、難燃剤、ＥＶＯＨ（Ａ）及びポリオレフィン（Ｂ）以外のポリマー等を挙げることができる。前記樹脂組成物における、ＥＶＯＨ（Ａ）、ポリオレフィン（Ｂ）及びハロゲン捕捉剤（Ｃ）以外の成分の含有量は、５０質量％以下が好ましく、２０質量％以下がより好ましく、５質量％以下がさらに好ましい。前記樹脂組成物に含有される、ＥＶＯＨ（Ａ）及びポリオレフィン（Ｂ）以外ポリマーの含有量の上限は、全ポリマー成分に対して、２０質量％が好ましく、１０質量％がより好ましく、５質量％がさらに好ましい。一方、前記樹脂組成物における、全ポリマー成分に対する、ＥＶＯＨ（Ａ）及びポリオレフィン（Ｂ）の合計量の下限は、８０質量％が好ましく、９０質量％がより好ましく、９５質量％がさらに好ましい。
【００３４】
本発明の樹脂組成物の調製方法は特に制限されないが、ＥＶＯＨ（Ａ）及びポリオレフィン（Ｂ）にハロゲン捕捉剤（Ｃ）を添加してから溶融混練することによって調製するのが好ましく、ニーダールーダー、押出機、ミキシングロール、バンバリーミキサーなどの既知の混合装置または混練装置を使用して行うことができる。溶融混練時の温度は、通常、１１０〜３００℃である。ハロゲン捕捉剤（Ｃ）は、予めＥＶＯＨ（Ａ）やポリオレフィン（Ｂ）に含有されていても構わない。
【００３５】
本発明の樹脂組成物は、ペレット、粉末などの任意の形態にしておいて、成形材料として使用することができる。本発明の樹脂組成物は、フィルム、シート、容器、パイプ、繊維等、各種の成形品に成形される。成形法としては、例えば、ブロー成形、熱成形、インフレーション成形、押出成形、射出成形、プレス成形、カレンダー成形、真空成形などの任意の方法を採用することができる。前記樹脂組成物を溶融成形する際の温度はＥＶＯＨ（Ａ）の融点等により異なるが、１５０〜２７０℃程度が好ましい。このような方法で製造される本発明の樹脂組成物からなる成形品は、ガスバリア性、耐薬品性及び柔軟性に優れるとともに、外観も良好である。
【００３６】
なかでも、本発明の樹脂組成物からなる層を有する積層体が本発明の好適な実施態様である。前記樹脂組成物からなる層と、熱可塑性樹脂からなる層とを有する積層体がより好ましい。当該熱可塑性樹脂としては、高密度ポリエチレン、中密度ポリエチレン、低密度ポリエチレン、直鎖状低密度ポリエチレン等のポリエチレン、エチレン−プロピレン共重合体、ポリプロピレン等などのポリオレフィン；ポリスチレン（ＰＳ）；ポリエチレンテレフタレート等のポリエステル；アイオノマー；エチレン−酢酸ビニル共重合体（ＥＶＡ）；エチレン−アクリル酸エステル共重合体（ＥＥＡ）；塩化ビニル樹脂（ＰＶＣ）；塩化ビニリデン樹脂（ＰＶＤＣ）などが挙げられ、なかでも、ポリエチレン、ポリプロピレン、ポリスチレン及びポリエチレンテレフタレートからなる群より選ばれる少なくとも一種が好ましい。当該熱可塑性樹脂がＥＶＯＨ（Ａ）やポリオレフィン（Ｂ）であってもよい。
【００３７】
前記積層体は、本発明の樹脂組成物からなる層と他の熱可塑性樹脂からなる層との間に接着層を介在させてもよい。接着層を介在させることによって、その両側の２層を強固に接合一体化させることができる。接着層に用いられる接着剤としては、ジエン系重合体の酸無水物変性物；ポリオレフィンの酸無水物変性物；高分子ポリオールとポリイソシアネート化合物との混合物等が挙げられる。熱可塑性樹脂からなる層がポリオレフィン層である場合には、接着層を介在させなくても層間接着性に優れるため、接着層を介在させる意義は薄い。
【００３８】
前記積層体の層構成は特に限定されないが、前記樹脂組成物からなる層を「樹脂組成物層」、他の熱可塑性樹脂からなる層をＴ、接着層をＡＤと表すとき、次のような層構成の例を全層構成の一部として含む。
【００３９】
２層：樹脂組成物層／Ｔ
３層：樹脂組成物層／ＡＤ／Ｔ；Ｔ／樹脂組成物層／Ｔ
４層：Ｔ／樹脂組成物層／ＡＤ／Ｔ
５層：Ｔ／ＡＤ／樹脂組成物層／ＡＤ／Ｔ
【００４０】
前記積層体の製造方法は、押出ラミネート法、ドライラミネート法、共射出成形法、共押出成形法等が例示されるが、特に限定されるものではない。共押出成形法としては、共押出ラミネート法、共押出シート成形法、共押出インフレーション成形法、共押出ブロー成形法等を挙げることができる。
【００４１】
このようにして得られた積層体のシート、フィルム、パリソン等を再加熱し、絞り成形等の熱成形法、ロール延伸法、パンタグラフ式延伸法、インフレーション延伸法、ブロー成形法等により一軸又は二軸延伸して、延伸された成形品を得ることもできる。
【００４２】
前記積層体の厚みは、５０〜５０００μｍが好ましい。前記積層体中の本発明の樹脂組成物からなる層の厚みは、５〜５００μｍが好ましく、他の熱可塑性樹脂からなる層の厚みは４５〜４５００μｍが好ましい。
【００４３】
前記積層体からなるブロー成形容器が本発明の好適な実施態様である。このようなブロー成形容器の製造方法としては以下のような方法があげられる。
【００４４】
まず、少なくとも２台の押出機を有する多層押出機を用いて、本発明の樹脂組成物と、他の熱可塑性樹脂とを別々の押出機に供給して別々に混練、溶融押出しを行い、各層を多層パリソン成形用ダイの内部またはダイより吐出直後の外部で密着合流させるように押出し、管状の多層パリソンを得、次いでこのパリソンを溶融状態でブロー成形して共押出多層容器を得る、いわゆるダイレクトブロー成形法があげられる。
【００４５】
また、少なくとも２台の押出機を有する多層射出成形機を用いて射出成形によって多層パリソンを得てから、再加熱しブローするいわゆる延伸ブロー成形法も採用される。さらに、押出成形法によって多層パイプを成形してからこれを適当な長さに切断し、次いで一端を密封し他端にはキャップ等の蓋を取付け可能な加工をして有底パリソンを成形し、これを再加熱してブローする延伸ブロー成形法も採用される。
【００４６】
ブロー成形法としては公知のダイレクトブロー法か延伸ブロー法を用途に応じて適宜選択すればよい。例えば一般にダイレクトブロー法は、樹脂の分子の配向度が低いため、機械的強度は高くならないが、高温における寸法安定性が良いので、高温殺菌を必要とする用途には適している。一方、炭酸飲料容器のように耐圧、耐クリープ性が必要な用途には、延伸ブロー法が適している。なおダイレクトブローする場合は他の熱可塑性樹脂としてポリエチレン系樹脂、ポリプロピレン系樹脂を用いることが好ましく、延伸ブローする場合は飽和ポリエステル系樹脂を用いることが好ましい。前記ブロー成形容器を製造する場合、前記樹脂組成物のＭＦＲ（温度２１０℃、荷重２１６０ｇの条件下で、ＡＳＴＭ  Ｄ１２３８に記載の方法で測定）は、３．０〜７．０ｇ／１０分であることが好ましい。
【００４７】
前記積層体からなる熱成形容器も本発明の好適な実施態様である。当該容器は、フィルムあるいはシート等を加熱して軟化させた後に、金型形状に成形することにより得ることができる。成形方法としては、真空あるいは圧空を用い、必要によりさらにプラグを併せ用いて金型形状に成形する方法（ストレート法、ドレープ法、エアスリップ法、スナップバック法、プラグアシスト法など）やプレス成形する方法などが挙げられる。成形温度、真空度、圧空の圧力または成形速度等の各種成形条件は、プラグ形状や金型形状または原料フィルムやシートの性質等により適当に設定される。前記熱成形容器を製造する場合、前記樹脂組成物のＭＦＲ（温度２１０℃、荷重２１６０ｇの条件下で、ＡＳＴＭ  Ｄ１２３８に記載の方法で測定）は、１．０〜６．０ｇ／１０分であることが好ましい。
【００４８】
前記積層体からなるインフレーションフィルムも本発明の好適な実施態様である。当該フィルムは、原料を別々の押出機で溶融混練し、少なくとも二層以上の環状ダイスから押し出し、その中に空気を吹き込んで膨らませるとともに冷却して得ることができる。前記インフレーションフィルムを製造する場合、前記樹脂組成物のＭＦＲ（温度２１０℃、荷重２１６０ｇの条件下で、ＡＳＴＭ  Ｄ１２３８に記載の方法で測定）は、０．４〜４．０ｇ／１０分であることが好ましい。
【００４９】
本発明の積層体は、ガスバリア性、耐薬品性及び柔軟性に優れているうえに、フィッシュアイ数が少なく外観も良好であるため、これらの性質が要求される日用品、包装材、機械部品などとして使用することができる。当該積層体の特長が特に効果的に発揮される用途の例としては、飲食品用包装、容器用パッキング、医療用輸液バッグ、タイヤ用チューブ、靴用クッション、容器、バッグインボックス用内袋、有機液体貯蔵用タンク、有機液体輸送用パイプ、暖房用温水パイプ（床暖房用温水パイプ等）、ジオメンブレン、樹脂製壁紙、などが挙げられる。これらのうち特に好適な用途は、飲食品用包装、容器用パッキング、医療用輸液バッグ、タイヤ用チューブ及び靴用クッションである。
【実施例】
【００５０】
以下、実施例を用いて本発明を更に具体的に説明する。
［ＥＶＯＨのエチレン含有量及びケン化度］
測定装置に日本電子社製「ＪＮＭ−ＧＸ−５００型」、溶媒にＤＭＳＯ−ｄ６を用いた１Ｈ−ＮＭＲ測定により求めた。
【００５１】
［メルトフローレート（ＭＦＲ）］
メルトインデクサ（東洋精機製作所製「Ａ−１１１Ａ」）を用い、所定の条件下（ＥＶＯＨ：温度２１０℃、荷重２１６０ｇ；スチレン系共重合体：温度２３０℃、荷重２１６０ｇ）、ＡＳＴＭ  Ｄ１２３８に記載の方法で、測定試料の流出速度（ｇ／１０分）を測定して求めた。
【００５２】
［ＥＶＯＨ］
Ａ−１：クラレ製「ＥＶＡＬ  Ｆ１０４Ｂ」、ＥＶＯＨ
ＭＦＲ１０．０ｇ／１０分、エチレン含有量３２モル％、ケン化度９９．９９モル％
Ａ−２：クラレ製「ＥＶＡＬ  Ｌ１０４Ｂ」、ＥＶＯＨ
ＭＦＲ８．９ｇ／１０分、エチレン含有量２７モル％、ケン化度９９．９９モル％
Ａ−３：クラレ製「ＥＶＡＬ  Ｅ１０５Ｂ」、ＥＶＯＨ
ＭＦＲ１３．０ｇ／１０分、エチレン含有量４４モル％、ケン化度１００．０モル％
【００５３】
［ハロゲン原子を含有するポリオレフィン］
Ｂ−１：昭和電工製「エラスレン  ２５２Ｂ」、塩素化ポリエチレン
ＭＦＲ３ｇ／１０分（１８０℃、荷重２１．６ｋｇ）、塩素原子含有量２２．０〜２５．０質量％
Ｂ−２：昭和電工製「エラスレン  ３０１Ａ」、塩素化ポリエチレン
ＭＦＲ１．６ｇ／１０分（１８０℃、荷重２１．６ｋｇ）、塩素原子含有量３０．０〜３３．０質量％
【００５４】
［その他の樹脂］
Ａ−４、Ｂ−３：日本ポリエチレン製「ノバテックＬＤ  ＬＪ４００」、低密度ポリエチレン
ＭＦＲ１．５ｇ／１０分（１９０℃、荷重２１６０ｇ）、密度０．９２１ｇ／ｃｍ３
Ｂ−４：旭化成製「Ｔａｆｔｅｃ  Ｈ１０４１」、スチレン−エチレン・ブチレン−スチレンブロック共重合体
ＭＦＲ５．０ｇ／１０分（２３０℃、荷重２１６０ｇ）、密度０．９１１ｇ／ｃｍ３、塩素原子含有量０．００質量％
【００５５】
［ハロゲン捕捉剤］
Ｃ−１：協和化学工業製「ＺＨＴ−４Ａ」、ハイドロタルサイト
Ｃ−２：協和化学工業製「ＤＨＴ−４Ａ」、ハイドロタルサイト
【００５６】
［カルボン酸金属塩］
Ｄ−１：酢酸マグネシウム
Ｄ−２：ステアリン酸マグネシウム
Ｄ−３：酢酸カルシウム
【００５７】
[樹脂組成物の架橋までの時間の評価]
樹脂組成物を７５ｇ秤量し、ローラミキサ（株式会社東洋精機製作所製「Ｒ１００」）に入れて２３０℃、１００ｒｐｍで撹拌しトルク変化を経時観察した。トルクが継続的に1Ｎ・ｍ以上、上下に変動し始める時間を計測した。
【００５８】
［酸素透過度（ＯＴＲ）］
単層フィルムを２０℃／６５％ＲＨの条件下で調湿した後、酸素透過速度測定装置（Ｍｏｄｅｒｎ  Ｃｏｎｔｒｏｌ社製「ＯＸ−Ｔｒａｎ２／２０」）を用い、２０℃／６５％ＲＨの条件下でＪＩＳ  Ｋ  ７１２６（等圧法）に記載の方法に準じて酸素透過度（ＯＴＲ）を測定した。
【００５９】
［耐薬品性］
樹脂組成物１０ｇとキシレン５０ｍＬを１００ｍＬビーカーに入れ、２３℃、５０％ＲＨの条件下にて４８時間放置した。その後真空乾燥機にて４０℃下で２４時間真空乾燥した後、質量ａ（ｇ）を測定した。樹脂組成物の質量変化率を下記式を用いて算出し、下記のように耐薬品性を判断した。
質量変化率（％）＝１００×（１０−ａ）／１０
Ａ：質量変化率が１０％未満
Ｂ：質量変化率が１０％以上３０％未満
Ｃ：質量変化率が３０％以上
【００６０】
[フィッシュアイ数の測定]
単層フィルム製膜時に欠点検出器（フロンティアシステム製「ＦＥカウンター」を用いて引取速度３ｍ／分、幅０．０８ｍ×長さ１ｍ（０．０８ｍ２）中の欠点数を検出した。
【００６１】
[単層フィルムの柔軟性評価]
単層フィルムを２０℃／６５％ＲＨの条件下で１日調湿した後、Ａ４サイズにカットしてゲルボフレックステスター（テスター産業製「ＢＥ−１００６−Ｓ」）にて５℃下で１００回屈曲させた。屈曲後のピンホール数を目視で数え、以下のように判断した。
Ａ：１０個以下
Ｂ：１１個以上
【００６２】
[成形容器の柔軟性評価]
成形容器の胴部を片手で持ち、２３℃下で２秒に１回の間隔で１００回潰した。その後の成形容器の胴部の外観から以下のように判断した。
Ａ：白化スジなし
Ｂ：白化スジの原因となるスジ（折り目）がある
Ｃ：白化スジあり
【００６３】
実施例１
［樹脂組成物の作製］
ＥＶＯＨ（Ａ）としてＡ−１、ハロゲン原子を含有するポリオレフィン（Ｂ）としてＢ−１、ハロゲン捕捉剤（Ｃ）としてＣ−１をそれぞれ用いた。まず、Ａ−１（７０質量部）とＢ−１（３０質量部）とをドライブレンドし、得られた混合物にＣ−１（０．３質量部）を添加してから以下の条件で溶融混練した後、ペレット化及び乾燥して樹脂組成物のペレットを得た。得られた樹脂組成物の架橋性及び耐薬品性の評価を上記方法により行った結果を表１に示す。各評価結果を表１に示す。
＜溶融混練条件＞
装置：２６ｍｍφ二軸押出機（東洋精機製作所製「ラボプラストミル４Ｃ１５０」）
スクリュー：同方向完全噛合型
ダイスホール数：２ホール（３ｍｍφ）
押出温度：Ｃ１＝２００℃、Ｃ２からＣ５＝２３０℃、ダイ＝２３０℃
乾燥：熱風乾燥８０℃／６ｈｒ
【００６４】
［単層フィルムの作製］
得られた樹脂組成物を以下の条件で製膜し、厚み２０μｍの単層フィルムを得た。当該単層フィルムのフィッシュアイ数、酸素透過度及び柔軟性を上記方法により評価した結果を表１に示す。また、製膜条件を以下に示す。
＜製膜条件＞
装置：２０ｍｍφ単軸押出機（東洋精機製作所製「ラボプラストミル４Ｍ１５０」）
Ｌ／Ｄ：２０
スクリュー：フルフライト
ダイ：３００ｍｍコートハンガーダイ
押出温度：Ｃ１＝１８０℃、Ｃ２からＣ３＝２２０℃、ダイ＝２２０℃
スクリーン：５０／１００／５０
冷却ロール温度：４０℃
【００６５】
［成形容器の作製］
得られた樹脂組成物と低密度ポリエチレン（ＬＤＰＥ、日本ポリエチレン製「ノバテックＺＥ４１Ｋ」）と接着性樹脂（三井化学製「アドマーＬＢ５４８」を以下の条件で多層製膜し、ＬＤＰＥ／接着性樹脂／樹脂組成物／接着性樹脂／ＬＤＰＥ＝４００／２０／３０／２０／４００μｍの厚みの積層体を得た。次に、当該積層体を用いてブロー成形することで、円筒形状の成形容器を得た。当該成形容器の柔軟性を上記方法により測定した結果を表１に示す。また、ブロー成形条件を以下に示す。
＜ブロー成形条件＞
装置：ダイレクトブロー成形機（鈴木鉄工所製「ＴＢ−ＳＴ−６Ｐ」）
ダイ温度：２１０℃
金型温度：５０℃
【００６６】
実施例２、３
ハロゲン捕捉剤（Ｃ）の添加量を表１に示すとおりに変更したこと、及びＥＶＯＨ（Ａ）とハロゲン原子を含有するポリオレフィン（Ｂ）を溶融混練する際に、さらにカルボン酸金属塩（Ｄ）としてＤ−１を表１に示す量添加したこと以外は実施例１と同様にして、樹脂組成物を作製及び評価した。また、得られた樹脂組成物を用いて実施例１と同様にして単層フィルム及び成形容器を作製、評価した。各評価結果を表１に示す。
【００６７】
実施例４〜１１
ＥＶＯＨ（Ａ）、ハロゲン原子を含有するポリオレフィン（Ｂ）及びハロゲン捕捉剤（Ｃ）の種類や添加量を表１に示すとおりに変更したこと以外は実施例１と同様にして樹脂組成物を作製及び評価した。また、得られた樹脂組成物を用いて実施例１と同様にして単層フィルム及び成形容器を作製、評価した。各評価結果を表１に示す。
【００６８】
実施例１２、１３
カルボン酸金属塩（Ｄ）としてＤ−２またはＤ−３を用いたこと以外は実施例２と同様にして樹脂組成物を作製及び評価した。また、得られた樹脂組成物を用いて実施例１と同様にして単層フィルム及び成形容器を作製、評価した。各評価結果を表１に示す。
【００６９】
比較例１
ハロゲン捕捉剤（Ｃ）を添加しなかったこと以外は実施例１と同様にして樹脂組成物を作製及び評価した。また、得られた樹脂組成物を用いて実施例１と同様にして単層フィルム及び成形容器を作製、評価した。各評価結果を表１に示す。
【００７０】
比較例２
ＥＶＯＨ（Ａ）の代わりに低密度ポリエチレンであるＡ−４を用いたこと以外は実施例２と同様にして樹脂組成物を作製及び評価した。また、得られた樹脂組成物を用いて実施例１と同様にして単層フィルム及び成形容器を作製、評価した。各評価結果を表１に示す。
【００７１】
比較例３、４、７
ＥＶＯＨ（Ａ）、ハロゲン原子を含有するポリオレフィン（Ｂ）及びハロゲン捕捉剤（Ｃ）の添加量を表１に示すとおりに変更したこと以外は実施例１と同様にして樹脂組成物を作製及び評価した。また、得られた樹脂組成物を用いて実施例１と同様にして単層フィルム及び成形容器を作製、評価した。各評価結果を表１に示す。
【００７２】
比較例５
ハロゲン原子を含有するポリオレフィン（Ｂ）の代わりに低密度ポリエチレンであるＢ−３を用いたこと以外は実施例２と同様にして樹脂組成物を作製及び評価した。また、得られた樹脂組成物を用いて実施例１と同様にして単層フィルム及び成形容器を作製、評価した。各評価結果を表１に示す。
【００７３】
比較例６
ハロゲン原子を含有するポリオレフィン（Ｂ）の代わりにＢ−４を用いたこと以外は実施例１と同様にして樹脂組成物を作製及び評価した。また、得られた樹脂組成物を用いて実施例１と同様にして単層フィルム及び成形容器を作製、評価した。各評価結果を表１に示す。
【００７４】
【表１】
0006602647.tif 000002
【００７５】
本発明の樹脂組成物（実施例１〜１３）は、長期間にわたって溶融混練しても急激なトルクの変動が見られず、樹脂の架橋が抑制されていた。また、これらの樹脂組成物は、耐薬品性に優れていた。さらに、これらの樹脂組成物を成形して得られたフィルムや成形容器はガスバリア性及び柔軟性に優れるとともに、フィッシュアイ数も少なく、外観が良好であった。一方、ハロゲン捕捉剤（Ｃ）を含有しない樹脂組成物（比較例１）は、溶融混練すると短時間でトルクが変動したことから、樹脂が急激に架橋したものと考えられる。ＥＶＯＨ（Ａ）の代わりに低密度ポリエチレンであるＡ−４を用いた樹脂組成物（比較例２）は、耐薬品性が不十分であった。ＥＶＯＨ（Ａ）に対するハロゲン原子を含有するポリオレフィン（Ｂ）の質量比（Ｂ／Ａ）が４５／５５を超える樹脂組成物（比較例３）は、溶融混練すると短時間でトルクが変動したことから、樹脂が急激に架橋したものと考えられる。また、当該樹脂組成物を成形して得られたフィルムはフィッシュアイ数が多く、外観が不良であった。ハロゲン捕捉剤（Ｃ）の含有量が１質量部を超える樹脂組成物（比較例４）を成形して得られたフィルムは、フィッシュアイ数が多く外観が不良であった。ハロゲン原子を含有するポリオレフィン（Ｂ）の代わりに低密度ポリエチレンであるＢ−３（比較例５）やスチレン−エチレン・ブチレン−スチレンブロック共重合体であるＢ−４（比較例６）を用いた樹脂組成物は、耐薬品性が不十分であった。ハロゲン原子を含有するポリオレフィン（Ｂ）の含有量が５質量部に満たない樹脂組成物（比較例７）を成形して得られたフィルムや成形容器は、柔軟性に劣った。